(57)【特許請求の範囲】
【請求項１】
ジルコニア歯科用物品を着色及び蛍光付与するための溶液であって、前記溶液は、
溶媒と、
Ｔｂ、Ｅｒ、Ｐｒ、Ｍｎ、及びこれらの組み合わせから選択される金属イオンを含む着色剤と、
Ｂｉのイオンを含む蛍光剤と、を含み、
前記溶液は、前記溶液全体の重量に対して、約０．０５重量％を超える量の鉄イオンを含まない、溶液。
【請求項２】
前記蛍光剤のイオン対前記着色剤のイオンのモル比が、約１：１０〜約１：２０００又は約１：２０〜約１：１５００の範囲にある、請求項１に記載の溶液。
【請求項３】
前記溶媒は、水、アルコール類、ケトン類、グリコール類、及びこれらの組み合わせから選択される、請求項１又は２に記載の溶液。
【請求項４】
以下の特徴、
ｐＨ値は、溶液が水を含む場合、０〜９であること、
粘度は、２３℃で１〜２，０００ｍＰａ・ｓであること、
透明であること、のうち、少なくとも１つ又は全てを特徴とする、請求項１〜４のいずれか一項に記載の溶液。
【請求項５】
前記溶液の量に対する重量％で、以下の量の構成成分、
約１５〜約９９重量％の溶媒、
着色剤中の金属イオンに対して算出される、約０．０５〜約１０重量％の着色剤、
蛍光剤中の金属イオンに対して算出される、約０．００５〜約３重量％の蛍光剤、
を含む、請求項１〜４のいずれか一項に記載の溶液。
【請求項６】
前記溶液の重量に対して約０．１重量％を超える量の、Ｄｙ、Ｎｄ、Ｓｍ、Ｅｕ、及びこれらの組み合わせから選択されるイオンと、
ＳｉＯ２、ＴｉＯ２、ＺｒＯ２及びこれらの組み合わせから選択される不溶性粒子と、のうち、少なくとも１つ又は全てを含まない、請求項１〜５のいずれか一項に記載の溶液。
【請求項７】
前記溶液の重量に対する重量％で、
２０〜９５重量％の量の、溶媒としての水と、
金属イオンに対して算出される、０．２〜８重量％の量の、Ｔｂ、Ｅｒ、Ｍｎ又はこれらの組み合わせのイオンを含む着色剤と、
金属イオンに対して算出される、０．０２〜２重量％の量の、Ｂｉのイオンを含む蛍光剤と、を含み、
前記溶液は、０．０５重量％を超える量のＦｅイオンを含まず、
前記溶液は、約０．１重量％を超える量のＤｙ、Ｎｄ、Ｓｍ、Ｅｕ、又はこれらの組み合わせから選択されるイオンを含まず、
前記溶液は０〜９の範囲のｐＨ値を有し、
前記溶液は、２３℃で１〜２，０００ｍＰａ・ｓの範囲の粘度を有する、請求項１〜６のいずれか一項に記載の溶液。
【請求項８】
ジルコニア歯科用物品を着色する方法であって、前記方法は、
多孔質のジルコニア歯科用物品を準備する工程と、
前記ジルコニア歯科用物品を、請求項１〜７のいずれか一項に記載の溶液で処理する工程と、
任意に、前記処理された多孔質ジルコニア歯科用物品を、理論密度の少なくとも９９．５％が得られるまで加熱する工程と、を含む、方法。
【請求項９】
パーツキットであって、
請求項１〜８のいずれか一項に記載の溶液であって、リザーバと開口部とを含む装置に任意に収容される溶液と、
請求項１〜８のいずれか一項に記載のジルコニア歯科用物品と、
任意の塗布装置と、
任意の使用説明書と、を含むパーツキット。
【請求項１０】
着色液（Ａ）を収容する収容部と、蛍光液（Ｂ）を収容する収容部と、を含むパーツキットであって、
前記着色液（Ａ）は、溶媒と、Ｔｂ、Ｅｒ、Ｐｒ、Ｍｎ、及びこれらの組み合わせから選択されるイオンを含む着色剤と、を含み、
前記蛍光液（Ｂ）は、溶媒と、Ｂｉのイオンを含む蛍光剤と、を含み、
前記着色液（Ａ）及び前記蛍光液（Ｂ）は、混合した場合に、混合物の重量の約０．０５重量％を超える量のＦｅイオンを含まない、パーツキット。
【発明の詳細な説明】
【技術分野】
【０００１】
本発明は、歯科用セラミック材料を着色するための着色溶液に関する。着色溶液は１つ又は複数の着色剤及び１つ又は複数の蛍光剤を含む。
【背景技術】
【０００２】
市販の着色溶液は、一般的に、水、希土類元素、遷移金属、及びこれらの混合物から選択される金属カチオン、任意に１つ又は複数の錯化剤、及び／又は（ポリ）エチレングリコールのような追加の添加剤を含む。着色溶液は、一般的に、多孔質の歯科用セラミックを均一に着色するために使用される。着色溶液は、多孔質かつ吸収段階にある歯科用セラミックに塗布される。焼結後、歯科用セラミックは通常、歯のような色を示し、ベニヤ処理（veneering）が可能である。
【０００３】
国際公開第２００４／１１０９５９号（３Ｍ）は、セラミックフレームワークのための着色溶液に関する。この溶液は、溶媒（例えば、水）と、金属塩と、１，０００〜２００，０００の範囲のＭｎを有するポリエチレングリコールとを含む。
【０００４】
米国特許第６，７０９，６９４（Ｂ１）号に対応する、国際公開公報第００／４６１６８（Ａ１）号（３Ｍ）は、イオン又は錯体を含有する溶液が、希土類元素若しくはその亜族の元素の少なくとも１つの塩又は錯体を既定の濃度で含有することによって、セラミックを着色することを言及している。この溶液は、安定剤、錯体ビルダー、色素、及び叩解添加剤のような添加剤を含有し得る。
【０００５】
国際公開公報第２００８／０９８１５７号（３Ｍ）は、溶媒と、金属イオンを含む着色剤と、錯化剤と、を含む歯科用セラミックフレームワークのための着色溶液に関し、錯化剤の量は、着色剤を溶媒中に溶解するのに十分である。
【０００６】
国際公開公報第２００９／０１４９０３号（３Ｍ）は、歯科用セラミック物品の着色溶液に関し、この溶液は、溶媒と、着色剤と、を含み、着色剤は、少なくとも約０．０５ｍｏｌ／Ｌ（溶媒）の量で溶液中に存在する希土類元素イオンと、約０．００００１〜約０．０５ｍｏｌ／Ｌ（溶媒）の量で溶液中に存在する遷移イオンと、を含む。
【０００７】
国際公開公報第２０１０／０６２５４１号（３Ｍ）は、酸化ジルコニウムと、約４７０ｎｍ〜５１０ｎｍの範囲の発光及び約５２０ｎｍ〜約７５０ｎｍの範囲の光の吸収を示す、少なくとも２つの異なる着色物質と、を含む歯科用セラミック物品に関する。
【０００８】
国際公開公報第２０１１／１４６７６１号（３Ｍ）は、２つのセクションＡ及びＢを含む歯科用物品に関し、セクションＡはある一定の量のジルコニアと、Ｄｙ、Ｓｍ、Ｅｕ又はこれらの混合物と、を含み、セクションＢは、ガラス、ガラスセラミック、又は複合材料を含む。
【０００９】
国際公開公報第２０１３／０２２６１２号（３Ｍ）には、歯科用セラミックの表面を選択的に処理する着色溶液、及び関連する方法が記載されている。溶液は、水と混和するが水ではない溶媒と、金属イオンを含む作用剤（effect agent）と、作用剤の金属イオンと錯体を形成できる錯化剤と、を含むことがあり、作用剤による効果は、着色、蛍光の提供、又はこれらの組み合わせであり、錯体は溶媒に溶解できる。
【００１０】
国際公開公報第２０１２／１２５８８５号（３Ｍ）は、歯科セラミック物品、製造方法、及びその使用に関する。歯科セラミック物品はセラミック構成成分を含み、セラミック構成成分は、ＺｒＯ２及びＡｌ２Ｏ３並びにＭｎ、Ｅｒ又はこれらの混合物を含む少なくとも１つの構成成分を含む。また、セラミック物品と着色溶液とを含むパーツキット、及び歯科用セラミック物品の製造方法も記載されている。これらの参考文献の内容は、参照により本明細書に援用される。
【発明の概要】
【発明が解決しようとする課題】
【００１１】
しかしながら、特に最近の歯科用材料に対して満たされるべき要求に関して、改善の余地が未だにある。患者と歯科医は昨今、審美性の高い歯科用修復物に対する要求を増している。
【発明を実施するための形態】
【００１２】
天然歯の構造は複雑であるため、明るさを犠牲にせずに個別に着色できる可能性のある歯科用セラミックを、施術者が提供できる手段に対する需要が生じている。もし可能ならば、この手段は適用が容易であり、比較的安価に製造されるべきである。特に、歯科用修復物において、例えばエナメル及び象牙質などの硬い歯牙組織の個々の色及び明るさの程度を考慮して、天然歯の外観を模倣する需要が存在する。
【００１３】
代わりに、又は加えて、もし可能であれば、強度及び耐久性を著しく損ねることなく、モノリシックブロックから経済的な方法で歯科用修復物を製造することも可能であろう。
【００１４】
１つの態様では、本発明は、ジルコニア歯科用物品を着色及び蛍光付与するための溶液を対象とし、溶液は、
●溶媒と、
●Ｔｂ、Ｅｒ、Ｐｒ、Ｍｎ、及びこれらの組み合わせから選択されるイオンを含む着色剤と、
●Ｂｉのイオンを含む蛍光剤と、を含み、
溶液は、溶液全体の重量に対して、約０．０５重量％を超える量の鉄イオンを含まない。
【００１５】
本発明はまた、パーツキットにも関し、パーツキットは、
●本明細書本文に記載される溶液であって、本明細書本文に記載される装置に任意に収容される溶液と、
●ジルコニア歯科用物品と、
●任意の塗布装置と、
●任意の使用説明書と、を含む。
【００１６】
更に、本発明は、ジルコニア歯科用物品を着色する方法を特徴とし、方法は、
●多孔質のジルコニア歯科用物品を準備する工程と、
●ジルコニア歯科用物品を溶液で処理する工程と、
●任意に、処理された多孔質ジルコニア歯科用物品を、理論密度の少なくとも約９０、又は少なくとも約９５、又は少なくとも約９９％が得られるまで加熱する工程と、を含む。
【００１７】
定義
「溶液」とは、溶媒と、その中に溶解した可溶性の構成成分と、を含む組成物を意味するものとする。溶液は、周囲条件で液体である。
【００１８】
「溶媒」は、着色剤を溶解することのできる任意の溶媒である。溶媒は、着色剤と混合された場合に、十分に化学的に安定であるべきである。すなわち、溶媒は、組成物中に存在する他の構成成分により、分解されないものとする。
【００１９】
「可溶性」とは、構成成分（固体）が溶媒中に完全に溶解できることを意味する。すなわち、物質は、２３℃の水中に分散されたときに、個々の（グルコースのような）分子又は（ナトリウムカチオン若しくは塩化物アニオンのような）イオンを形成できる。しかし、溶解方法は多少の時間が掛かってもよく、例えば２時間を超える組成物の撹拌（例えば１０又は２０時間）が必要であってもよい。
【００２０】
溶液がかなり長期間（周囲条件下で少なくとも約４週間〜約１２ヶ月超）にわたって安定であり続ける場合、溶液を「保存安定性」であると分類することができる。保存安定溶液は一般的に、周囲条件（約２３℃、約１０１３ｍｂａｒ（約０．１０１３ＭＰａ））で保存中、目に見える（人の目に見える）着色剤の沈殿を示さず、溶液の分解又は単一若しくは複数の構成成分の沈殿を示さない。
【００２１】
「着色イオン」とは、着色イオンが水中に溶解する（例えば、約０．６ｍｏｌ／Ｌ）場合、人の目に見えるスペクトル（例えば、約３８０〜約７８０ｎｍ）で、吸収を有し、これにより着色した（人の目に見える）溶液を生じ、及び／又は着色溶液で処理された後に焼結されたジルコニア物品中で着色効果を生じるイオンを意味するものとする。
【００２２】
可視光線（約３８０〜約７８０ｎｍ）のビームが溶液により散乱せず、側面から観察できない（すなわち、チンダル現象が生じない）場合に、溶液は本発明の意味内において「透明」として特徴付けることができる。しかしながら、ビームの方向における可視光線の透過ビームの強度は、着色イオンによる光の吸収により、弱められることがある。
【００２３】
（Ｌ＊ａ＊ｂ＊  ＣＩＥＬＡＢ色空間の）ａ＊及びｂ＊値が下記を満たす場合、溶液は「着色されていない」として定義される。ａ＊が０±５又は０±３の範囲内にあり、ｂ＊が０±２０又は０±１０の範囲内にある。
【００２４】
（Ｌ＊ａ＊ｂ＊  ＣＩＥＬＡＢ色空間の）ａ＊及びｂ＊値が下記を満たす場合、溶液は「着色されている」として定義される。ａ＊が約５を超える範囲内にあり、ｂ＊が約２０を超える範囲内にある。
【００２５】
ＣＩＥＬＡＢの３つの座標は、色の明るさ（Ｌ＊＝０は黒色をもたらし、Ｌ＊＝１００は拡散白色を示す。正反射白色はこれより高い場合がある）、赤／マジェンタ色と緑色の間の色の位置（ａ＊、負の値は緑色を示し、正の値はマジェンタ色を示す）、及び黄色と青色の間の色の位置（ｂ＊、負の値は青色を示し、正の値は黄色を示す）を表す。
【００２６】
組成物は、この組成物が特定の構成成分を本質的な特徴として含有しない場合、該構成成分を「本質的に又は実質的に含まない」。したがって、該構成成分は、それ自体で又は他の構成成分若しくは他の構成成分の成分と組み合わせてのいずれかで、故意に組成物に添加されない。特定の構成成分を本質的に含まない組成物は、通常、全組成物又は材料に関して、約１重量％未満又は約０．５重量％未満又は約０．１重量％未満又は約０．０１重量％未満の量の該構成成分を含有する。この組成物は、該構成成分を全く含有しなくともよい。しかしながら、時には、例えば用いられる原料中に含まれる不純物のために、少量の該構成成分の存在が回避できないこともある。
【００２７】
「ジルコニア物品」とは、少なくとも１つのｘ、ｙ、ｚ寸法が少なくとも約５ｍｍである３次元物品を意味するものとし、この物品は、少なくとも約８０又は少なくとも約９０又は少なくとも約９５重量％のジルコニアからなる。
【００２８】
「セラミック」とは、熱を加えることによって製造される無機の非金属材料を意味する。セラミックは、通常、硬く、多孔性かつ脆性であり、ガラス又はガラスセラミックとは対照的に、本質的に純粋な結晶質構造を示す。
【００２９】
「結晶質」とは、３次元で周期的なパターンで配置される（すなわち、Ｘ線回折により測定される長範囲結晶構造を有する）原子からなる固体を意味する。結晶構造として、正方晶系、単斜晶系、立方晶系ジルコニア及びこれらの混合物が挙げられる。
【００３０】
用語「歯科用物品」とは、歯科分野又は歯科矯正分野で使用されることになる物品で、特に歯科用修復物、歯モデル及びこれらの一部を製造する若しくはこれらとして製造するためのものを意味する。歯科用物品の例としては、クラウン（モノリシッククラウンなど）、ブリッジ、インレー、オンレー、ベニヤ、前装、コーピング、クラウン・ブリッジフレームワーク、インプラント、橋脚歯、歯科矯正装置（例えば、ブラケット、バッカルチューブ、クリート、及びボタン）、歯科用ミルブロック及びこれらの一部が挙げられる。歯の表面は、歯科用物品ではないとみなされる。
【００３１】
歯科用物品は、患者の健康に有害である構成成分を含有するべきではなく、したがって、歯科用物品から移動することが可能な有害かつ毒性の構成成分を含まない。
【００３２】
「モノリシック歯科用修復物」とは、その表面に前装又はべニヤが取り付けられていない歯科用セラミック物品を意味するものとする。すなわち、モノリシック歯科用修復物は、本質的に、１つの材料組成のみからなる。しかしながら、所望される場合、薄いグレージング層が付与される場合もある。
【００３３】
「密度」とは、物体の体積に対する質量の比を意味する。密度の単位は、一般にはｇ／ｃｍ３である。物体の密度は、例えば、その体積を決定し（例えば、計算により又はアルキメデスの原理若しくは方法を適用することにより）、その質量を測定することによって、算定することができる。
【００３４】
試料の体積は、試料の全体の外形寸法に基づいて決定することができる。試料の密度は、測定された試料体積及び試料質量から算定することができる。セラミック材料の総体積は、試料の質量及び使用した材料の密度から算定することができる。試料中のセルの総体積は、試料体積の残部であると想定される（１００％マイナス材料の総体積）。
【００３５】
物品は、スポンジに匹敵するほど、ある一定量の液体を吸収できる場合、「吸収体（absorbent）」として分類される。吸収できる液体の量は、例えば、物品の化学的性質、溶媒の粘性、物品の多孔性及び細孔容量に依存する。例えば、予備焼結されたセラミック物品、すなわち、完全密度まで焼結させていない物品は、一定量の液体を吸収できる。液体の吸収は、一般に物品が開多孔質構造を有する場合にのみ可能である。
【００３６】
「多孔質材料」とは、セラミックの技術分野における空隙、細孔、又はセルによって形成される部分的体積を含む材料を指す。結果的に、材料の「オープンセル型」構造は、時には、「開多孔質」構造とも呼ばれ、「クローズドセル型」材料構造は、時には、「閉多孔質」構造とも呼ばれる。本技術分野では、用語「セル」の代わりに、時には「細孔」の使用が見出されることもある。材料構造分類の「オープンセル型」及び「クローズドセル型」は、ＤＩＮ  ６６１３３に従って、異なる材料試料にて測定された異なる多孔性について決定することができる（例えば、Ｑｕａｎｔａｃｈｒｏｍｅ  Ｉｎｃ．、米国から入手される水銀「Ｐｏｒｅｍａｓｔｅｒ  ６０−ＧＴ」を使用して）。オープンセル型又は開多孔質構造を有する材料では、例えばガスが通過することが可能である。
【００３７】
「オープンセル型」材料についての典型的な値は、約１５％〜約７５％、又は約１８％〜約７５％、又は約３０％〜約７０％、又は約３４％〜約６７％、又は約４０％〜約６８％、又は約４２％〜約６７％である。
【００３８】
用語「クローズドセル型」は、「閉鎖多孔性」に関連する。クローズドセルは、外側から接近不可能であり、周囲条件下でガスが侵入することができないセルである。
【００３９】
「平均連結孔径」は、材料のオープンセル型細孔の平均寸法を意味する。平均連結孔径は、実施例の項で記載される通りに算定することができる。
【００４０】
用語「焼結（sintering）」又は「焼成（firing）」は互換的に使用される。予備焼結済セラミック物品は、焼結工程の間に、すなわち、適切な温度が適用される場合に、収縮する。適用される焼結温度は、選択されるセラミック材料に依存する。ＺｒＯ２系セラミックでは、典型的な焼結温度範囲は約１１００℃〜約１５５０℃である。焼結は、典型的には、多孔質材料を、より高い密度を有する、より多孔質ではない材料（又はより少ないセルを有する材料）へ緻密化することを含み、場合によっては、材料の相組成の変更（例えば、結晶質相への非晶質相の部分的変換）も含み得る。
【００４１】
用語「エアロゲル」は、３次元寸法の低密度（すなわち、理論密度の２０％未満の）固体を意味するものとする。エアロゾルは、ゲルの液体構成成分がガスで置き換えられているゲルに由来する多孔質材料である。この溶媒除去は、しばしば、超臨界条件下で行われる。この工程の間、網状組織は実質的に縮小せず、高多孔質の低密度材料を得ることができる。
【００４２】
「機械加工」とは、機械による材料のフライス加工、研削、切削、削り出し、又は成形を意味する。フライス加工は、通常、研削よりも速く、費用対効果が高い。「機械加工可能な物品」は、３次元形状を有し、機械加工されるのに十分な強度を有する物品である。
【００４３】
「周囲条件」とは、本発明の溶液が通常、保管及び取扱いの際に曝される条件を意味する。周囲条件は、例えば、約９００〜約１１００ｍｂａｒ（約０．０９〜約０．１１ＭＰａ）の圧力、約１０〜約４０℃の温度及び約１０〜約１００％の相対湿度であり得る。実験室においては、周囲条件は、約２０〜約２５℃及び約１０００〜約１０２５ｍｂａｒ（約０．１〜約０．１０２５ＭＰａ）に調整される。
【００４４】
本明細書で使用するとき、「ａ（１つの）」、「ａｎ（１つの）」、「ｔｈｅ（該）」、「少なくとも１つ」及び「１つ以上」は、互換的に使用される。用語「含む（comprises）」又は「含有する（contains）」及びこれらの変形は、これら用語が説明及び特許請求の範囲で表示される場合、限定的な意味を有するものではない。また本明細書において、端点による数の範囲の列挙には、その範囲内に包含される全ての数（例えば１〜５には、１、１．５、２、２．７５、３、３．８０、４、５、など）が含まれる。
【００４５】
用語への「（ｓ）」の付加は、その用語が単数形及び複数形を含むべきであることを意味する。例えば、用語「添加剤（ｓ）」は、１つの添加剤及びそれ以上の数の添加剤（例えば、２、３、４、など）を意味する。用語「含む（comprise）」は、用語「本質的に〜からなる（consist essentially of）」及び「〜からなる（consist of）」を含むものとする。
【００４６】
「蛍光剤」とは、可視光領域（約３８０〜約７８０ｎｍ）で蛍光を示す化学物質を意味するものとする。
【００４７】
「錯化剤」とは、着色溶液中に含まれる金属イオンと錯体を形成できる化学物質を意味するものとする。
【００４８】
ビスマスは、ジルコニア歯科用物品に蛍光を付加又は付与するのに優れた添加剤であることが見出だされた。特定の理論に束縛されることを望むものではないが、これは、青色光領域の高い部分の光を発光できるビスマスでドーピングしたジルコニアにより引き起こされると考えられる。
【００４９】
しかし、ビスマスと共に鉄を着色剤として使用することは、所望の蛍光特性に対して有害であることが判明した。特定の理論に束縛されることを望むものではないが、これは、鉄が低濃度で存在する場合であっても、青色光領域における鉄の広い吸収帯によって引き起こされ得ると考えられる。したがって、鉄は、ビスマスの使用によって提供又は付与されたほとんど全ての蛍光を除去し得る。
【００５０】
しかし鉄イオンは、ジルコニア歯科用物品の所望の歯の色を得るために適した手段として知られている。
【００５１】
本明細書本文に記載される溶液を使用することにより、鉄イオンを含まないか、又はごく微量の鉄イオンを含む溶液であっても、ジルコニア歯科用物品に蛍光と色を付与する複合効果が得られることが見出だされた。
【００５２】
この効果は、明るい色（例えば典型的に（Ｖｉｔａクラシカル歯色スキーム（Vita Classical tooth color scheme）による）Ａ１、Ｂ１又はＣ１に限定されないが、Ａ２、Ｂ２、Ｃ２及びこれ以上に暗い色を含む暗色にも広げることができる。本明細書本文に記載される溶液は、ジルコニア物品に適用される。
【００５３】
一実施形態によると、ジルコニア物品は、予備焼結される段階又はセラミック物品が機械加工される段階にある。したがって、セラミック物品は、未加工状態の耐破壊性を十分に有するはずである。この段階は、時には「グリーン体」とも呼ばれる。すなわち、材料は既に、材料の未加工状態の耐破壊性を増加するため、ある一定の温度までわずかに焼成されていることがある。
【００５４】
所望される場合、約７００℃〜約１１００℃、又は約８００℃〜約１０００℃の温度範囲で、予備焼結を行うことができる。セラミック物品は、当業者に既知の任意の標準的な手順により製造することができ、この手順としては、１軸加圧、冷間静水圧圧縮成形（ＣＩＰ）、ラピッドプロトタイピング、及び鋳込成形が挙げられる。
【００５５】
セラミック物品が予備焼結段階にある場合（すなわち、最終焼結又は焼成工程が行われる前）、典型的に、下記の特徴のうちの少なくとも１つ、それ以上又は全てを特徴とすることができる。
●未加工状態の耐破壊性：約５〜約５５ＭＰａ、又は約５〜約３０ＭＰａ、
●密度：約２．４〜約３．７ｇ／ｃｍ３、又は約２．５〜約３．６ｇ／ｃｍ３、
●有孔率：約４０〜約６０体積％。
【００５６】
孔径は、典型的に、約１０ｎｍ〜約５００ｎｍの範囲、又は約５０ｎｍ〜約２００ｎｍの範囲にある。一実施形態によると、平均孔径は通常約１００ｎｍの範囲にある。
【００５７】
セラミック物品が最終段階で焼結されている場合、典型的には、下記の物理的パラメータのうちの少なくとも１つ、２つ又は全てを満たす。
●耐破壊性：少なくとも約４００ＭＰａ、又は少なくとも約７００ＭＰａ又は少なくとも約１０００ＭＰａ、
●密度：約５．９〜約６．１ｇ／ｃｍ３、又は約６．０〜約６．１ｇ／ｃｍ３、及び／又は、
●可視光領域（例えば、約３８０ｎｍ〜約７８０ｎｍ）にバンドを有する発光、特に蛍光の発光。
【００５８】
所望される場合、焼結した歯科用セラミック物品の耐破壊性は、１９９９年３月版のＤＩＮ  ＥＮ  ＩＳＯ  ６８７２に記載される「３球体へのパンチ試験（punch on three ball test）」（２軸曲げ強度）に従って、下記の修正を行って決定できる。鋼球の直径：３ｍｍ、支持円の直径：１２ｍｍ、フラットパンチの直径：３．６ｍｍ、サンプルディスクの直径：１６ｍｍ、サンプルディスクの厚さ：１．６ｍｍ（＋／−０．０５ｍｍ）、１０μｍディスクでサンプルを研削して＋／−０．０５ｍｍの平行プラン（plan parallel）とし、連続して９及び３μｍでサンプルを磨く。
【００５９】
密度は、（計量による）質量、及び（例えば計算又は「アルキメデス法」による）体積を決定することから得られる。ジルコニア物品が作られる材料は、異なる種類であってもよい。一実施形態によると、溶液が塗布される多孔質ジルコニア歯科用物品は、下記の組成物を有する。
−セラミック構成成分を含み、セラミック構成成分はＺｒＯ２及びＡｌ２Ｏ３を含み、Ａｌ２Ｏ３は、セラミック構成成分に対し、約０．００１重量％〜約０．１５重量％の量で存在している。
【００６０】
したがって、この実施形態によると、ジルコニア材料はごく微量のＡｌ２Ｏ３を含む。Ａｌ２Ｏ３は、典型的には、セラミック構成成分の重量に対して、約０．１５重量％未満、又は約０．１４重量％未満、又は約０．１３重量％未満、又は約０．１２重量％未満、又は約０．１１重量％未満、又は約０．１重量％未満の量で存在する。
【００６１】
Ａｌ２Ｏ３の典型的な範囲としては、約０．０００１〜約０．１５重量％、又は約０．００１〜約０．１４重量％、又は約０．０１〜約０．１３重量％、又は約０．１〜約０．１０重量％が挙げられる。アルミナの含有量が上記の範囲外にある場合、特に０．１５重量％を超える量で存在する場合、所望の審美性を得ることが難しくなる場合がある。
【００６２】
一実施形態によると、ジルコニア材料は、下記の特徴を特徴とすることができる（焼結セラミックでは、全ての構成成分が酸化物として存在する）。
ＺｒＯ２：約８０重量％〜約９８重量％、又は約８５重量％〜約９７重量％、
ＨｆＯ２：物品の重量に対して、約０．０００１〜約３重量％、
Ａｌ２Ｏ３：約０．０００１〜約０．１５、又は約０．０００１〜約０．１４重量％、又は約０．００１〜約０．１２重量％、
ＺｒＯ２及びＨｆＯ２の化学的及び物理的特性は非常に似ているため、２つの酸化物の間の区別、特に化学的分離は、容易ではない。したがって、ＺｒＯ２及びＨｆＯ２の量は、ＺｒＯ２＋ＨｆＯ２として、約８０重量％〜約９８重量％、又は約８５重量％〜約９７重量％とも与えられる。
【００６３】
本明細書本文で記載される着色溶液と共に使用できる別の種類のジルコニア材料は、（ＩＵＰＡＣ分類に従う）ＩＶ型等温線のＮ２吸着及び／又は脱着、及び／又はヒステリシスループ（特に０．７０〜０．９５のｐ／ｐ０範囲）を示すジルコニア材料である。
【００６４】
市販のＹ−ＴＺＰセラミック材料は、典型的に、（ＩＵＰＡＣ分類に従う）ＩＩ型等温線のＮ２吸着及び／又は脱着を示す。ＩＩ型等温線を示す材料は、マクロ多孔質といわれ、一方ＩＶ型等温線を示す材料はメソ多孔質といわれる。
【００６５】
ＩＶ型等温線を示す多孔質ジルコニア物品とは対照的に、先行技術に記載されたジルコニア材料は、ヒステリシスループを有するＮ２吸着及び脱着挙動を示さず、（ＩＵＰＡＣ分類に従う）ＩＶ型等温線のＮ２吸着及び／又は脱着も示さない。
【００６６】
特定の理論に束縛されることを望むものではないが、ＩＶ型等温線及びＨ１型ヒステリシスループを示す材料に関連する凝縮モードは、溶液が材料の細孔に、より均質に浸透することに寄与し得ると想定される。
【００６７】
本明細書本文で記載される着色溶液は、審美性の高い歯科用セラミック物品、特にクラウンのような、歯科用物品の外表面の異なる部分が、着色溶液で個別に処理された歯科用セラミック物品の製造に特に適する。
【００６８】
このような手順により、やや不透明のコア（象牙質）とやや半透明なシェル（エナメル）とを有する、歯の天然の外観を模倣する個人の歯科用セラミック物品の製造が容易になる。
【００６９】
本明細書本文で記載される溶液は、以下の文章で記載される特性を有する多孔質ジルコニア物品について、その焼結で得られるジルコニア物品の着色及び明るさの向上に特に有用であることが見出だされている。ジルコニアエアロゲルブロックの熱処理で得られる多孔質ジルコニア物品は、特に適切である。
【００７０】
焼結後のジルコニア物品の色及び明るさは、着色イオンの量及び性質並びにビスマスの含有量を変えることにより調整できる。例えば、着色効果の低いイオンが使用される場合、非常に大きな明るさ向上効果を有するが、比較的低い着色効果を有する着色溶液が提供され得る。
【００７１】
例えば、着色効果の高いイオンが使用される場合、着色効果は高いが、明るさ向上効果は低い着色溶液が提供され得る。これにより、ジルコニアセラミック材料の色及び明るさを個別に調整する可能性が提供されるとともに、施術者の要求に応じ、審美性の高いモノリシック歯科用修復物を含む、最高級の審美性の高い歯科用修復物が提供される。
【００７２】
一実施形態によると、本明細書本文で記載される溶液で処理されるべき多孔質ジルコニア歯科用物品は、下記の特徴のうちの少なくとも１つ又は全てによって、特徴付けることができる。
（ａ）ＩＵＰＡＣ分類に従うＩＶ型等温線のＮ２吸着及び脱着を示すこと、
（ｂ）ヒステリシスループを有するＮ２吸着及び脱着を示すこと、
（ｃ）ＩＵＰＡＣ分類に従うＩＶ型の等温線のＮ２吸着及び脱着及びヒステリシスループを示すこと、
（ｄ）ＩＵＰＡＣ分類に従うＨ１型ヒステリシスループを有するＩＶ型のＮ２吸着及び脱着を示すこと、
（ｅ）ｐ／ｐ０範囲０．７０〜０．９５にて、ＩＵＰＡＣ分類に従うＨ１型ヒステリシスループを有するＩＶ型Ｎ２吸着及び脱着を示すこと、
（ｆ）平均連結孔径：約１０〜約１００ｎｍ又は約１０〜約７０ｎｍ又は約１０〜約又は約１０〜約５０ｎｍ又は約１５〜約４０、
（ｇ）平均粒径：約１００ｎｍ未満又は約８０ｎｍ未満又は約６０ｎｍ未満又は約１０〜約１００又は約１５〜約６０ｎｍ、
（ｈ）ＢＥＴ表面：約１０〜約２００ｍ２／ｇ又は約１５〜約１００ｍ２／ｇ又は約１６〜約６０ｍ２／ｇ、
（ｉ）２軸曲げ強度：約１０〜約４０、又は約１５〜約３０ＭＰａ、
（ｊ）ｘ、ｙ、ｚの寸法：少なくとも約５ｍｍ又は少なくとも約１０若しくは少なくとも約２０ｍｍ、
（ｋ）ビッカース硬度：約２５（ＨＶ  ０．５）〜約１５０（ＨＶ  １）又は約４０〜約１５０。
【００７３】
下記の特徴の組み合わせが特に有益であることが判明した。すなわち、（ａ）及び（ｈ）、又は（ａ）及び（ｂ）及び（ｈ）、又は（ｂ）及び（ｃ）、又は（ｃ）、（ｅ）、（ｇ）及び（ｈ）である。先行技術に記載されたジルコニア材料のＢＥＴ表面は、典型的には２〜９ｍ２／ｇの範囲内にある。したがって、本明細書本文に記載される多孔質ジルコニア物品は、特に半透明性に関して高度に審美的なセラミック物品の製造を容易にする特徴の独自の組み合わせを有し得る。
【００７４】
本明細書本文に記載される多孔質ジルコニア物品中のジルコニア粒子の平均粒度は、市販のミルブランクの材料の平均粒度に比べて小さくてもよい。小さい粒度は、典型的には、より均質の材料（化学的背景から）が得られ、これによってより均質の物理的特性ももたらし得るという点で有益であり得る。
【００７５】
ｘ、ｙ及びｚ寸法の有用な範囲としては、約５〜約３００又は約１０〜約２００ｍｍが挙げられる。多孔質ジルコニア物品は、機械加工装置で機械加工されるのに適した寸法を有し得る。更に、多孔質ジルコニア物品は、研削又はフライス工具で、物品を機械加工するのに適した２軸曲げ強度及び／又はビッカース硬度を有し得る。
【００７６】
多孔質ジルコニア物品の材料の平均連結孔径は、市販のミルブランクの材料（典型的に約２００ｎｍを超える平均連結孔径を有する）の孔径と比べて、小さくてもよい。平均連結孔径がこの範囲にあると、ジルコニア物品の細孔への溶液の分布を完全に均質にすることが容易となるため、この範囲の平均連結孔径は有益であり得る。孔径が小さいと、一般に、内表面も比較的大きくなり、及び／又は表面エネルギーも比較的高くなる。大きな内部表面は、物品の吸着特性を向上させることができる。
【００７７】
しかし、大きな内部表面は、多孔質ジルコニア物品の処理に使用される組成物及び溶液の物理的特性の調整をしばしば必要とする。所望される場合、上記特徴は、実施例の項で記載される通りに決定することができる。
【００７８】
一実施形態によれば、多孔質ジルコニア物品は、下記の特徴のうちの少なくとも１つを特徴とすることができる。
○ＺｒＯ２含有量：約７０〜約９８ｍｏｌ％又は約８０〜約９７ｍｏｌ％、
○ＨｆＯ２含有量：約０〜約２ｍｏｌ％又は約０．１〜約１．８ｍｏｌ％、
○Ｙ２Ｏ３含有量：約１〜約１５ｍｏｌ％、又は約１．５〜約１０ｍｏｌ％、又は約２〜約５ｍｏｌ％、
○Ａｌ２Ｏ３含有量：約０〜約１ｍｏｌ％、又は約０．００５〜約０．５ｍｏｌ％、又は約０．０１〜約０．１ｍｏｌ％。
【００７９】
更なる実施形態によると、多孔質ジルコニア物品は、下記の特徴を特徴とする組成を有する。
○ＺｒＯ２含有量：約９０〜約９８ｍｏｌ％、
○ＨｆＯ２含有量：約０〜約２ｍｏｌ％
○Ｙ２Ｏ３含有量：約１〜約５ｍｏｌ％
○Ａｌ２Ｏ３含有量：約０〜約０．１ｍｏｌ％。
【００８０】
より高いＹ２Ｏ３含量は、典型的には、材料を最終密度に焼結した後のジルコニアセラミック材料中の立方晶系結晶相の増加につながることが判明した。立方晶系結晶相のより高い含量は、良好な半透明性に寄与し得る。
【００８１】
別の実施形態によれば、多孔質ジルコニア物品は、下記の特徴のうちの少なくとも１つ又は全てを特徴とすることができる。
●ＩＵＰＡＣ分類に従うＩＶ型等温線のＮ２吸着及び／又は脱着を示し、好ましくはｐ／ｐ０範囲０．７０〜０．９５で、ヒステリシスループを有するＮ２吸着及び／又は脱着を示すこと、
●平均連結孔径：約１５〜約６０、
●平均粒度：約１００ｎｍ未満
●ＢＥＴ表面：約１５〜約１００ｍ２／ｇ、又は約１６〜約６０ｍ２／ｇ。
【００８２】
多孔質ジルコニア物品は、更に、次の特徴のうちの少なくとも１つ又は全てを特徴とし得る。
●ｘ、ｙ、ｚ寸法：少なくとも約５ｍｍ、
●ビッカース硬度：約２５（ＨＶ  ０．５）〜約１５０（ＨＶ  １）、
●２軸曲げ強度：約１０〜約４０ＭＰａ、
●密度：理論密度の約４０％〜約６０％。
【００８３】
上記のＮ２吸着及び／又は脱着特性を示す多孔質ジルコニア物品は、ジルコニアエアロゲルを熱処理する工程を含む方法によって、得ることができる。
【００８４】
ジルコニアエアロゲルは、典型的に、次の特徴のうちの少なくとも１つ又は全てを特徴とすることができる。
ａ．２ｎｍ〜５０ｎｍ、又は約２ｎｍ〜約３０ｎｍ、又は約２ｎｍ〜約２０ｎｍ、又は約２ｎｍ〜約１５ｎｍの範囲の平均一次粒子径を有する結晶性ジルコニア粒子を含むこと、
ｂ．結晶性ジルコニア粒子の含有量：少なくとも８５ｍｏｌ％、
ｃ．少なくとも３重量％、又は約３〜約１０重量％の範囲の有機含有量を有すること、
ｄ．ｘ、ｙ、ｚの寸法：少なくとも約５、又は少なくとも約８、又は少なくとも約１０、又は少なくとも約２０ｍｍ。
【００８５】
特徴（ａ）及び（ｂ）又は（ａ）及び（ｃ）又は（ａ）、（ｂ）及び（ｃ）の組み合わせが好ましい場合がある。
【００８６】
多孔質ジルコニア物品を得るための熱処理は、典型的には、次の条件下で実施される。
●温度：約９００〜約１１００℃又は約９５０〜約１０９０℃、約１０００〜約１０８０℃、
●雰囲気：空気又は不活性ガス（例えば、窒素、アルゴン）、
●持続時間：材料の最終密度の約４０〜約６０％の密度に到達するまで。
【００８７】
熱処理は、１つ以上の工程で実施することができる。第１の熱処理工程では、前の方法工程からの全ての有機添加剤を除去し、いわゆる「ホワイトボディ」を得るために、結合剤の焼損を行うことができる。第２の熱処理工程では、ホワイトボディの強度及び／又は硬度を、機械加工などの後続方法のニーズに合わせることができる。機械加工可能なブランク（例えば歯科用ミルブロック）の場合、焼結プロトコルは、温度と強度及び／又は硬度との相互作用を反映するべきである。
【００８８】
温度が低すぎる場合には、結果として生じる物品の硬度及び／又は強度は、低すぎることもある。このことは、その後の機械加工工程中に、例えば、チッピングに関する問題を生じる可能性がある。これに反し、温度が高すぎる場合には、材料の硬度及び／又は強度は、高くなりすぎることもある。このことは、同様にその後の機械加工工程中に、例えば、工作機械の耐久性に関する問題を生じる可能性がある。
【００８９】
滞留時間（すなわち、エアロゲルがその温度で保持される間の時間）は、さほど重要ではない。滞留時間は０である場合もある。しかし、滞留時間は、約０〜約２４時間、又は約０．１〜約５時間の範囲であり得る。滞留時間が長すぎる場合、歯科用ミリングブロックがあまりに硬くなりすぎて、合理的な条件下で機械加工できないことがある。
【００９０】
一実施形態によると、上記のＮ２吸着及び／又は脱着特性を示す多孔質ジルコニア物品は、下記の工程を含む方法によって得ることができる。
●金属酸化物結晶粒子及び溶媒を含むジルコニアゾルを準備する工程、
●任意に、ジルコニアゾルを濃縮して、濃縮ジルコニアゾルを準備する工程、
●ゾルを重合性有機マトリックスと混合する工程（例えば、ジルコニアゾルに反応性表面改質剤と所望により、ジルコニアゾルの表面改質粒子を重合化することができる開始剤とを加える）、
●任意に、ジルコニアゾルを型に流し入れ、成形ジルコニアゾルを準備する工程、
●ジルコニアゾルの重合性有機マトリックスを硬化させてゲルを形成する工程（しばしばゲル化工程と呼ばれる）、
●ゲルから溶媒を除去して（例えば、まず、水が存在する場合には、溶媒交換法によりゲルから水を除去し、少なくとも一部脱水されたゲルを準備して、続いて更なる抽出工程により、例えば、超臨界抽出により、残存する溶媒を抽出することにより）、エアロゲルを調製する工程、
●任意に、エアロゲルをより小さな塊に切り出す工程、
●エアロゲルを加熱処理して、例えば機械加工可能な材料又は物品を得る工程。
【００９１】
ある実施形態において、本明細書本文に記載された溶液は、次のパラメータの少なくとも１つ又はそれ以上、場合によっては全てを満たす。
●ｐＨ値：約０〜約９、又は約１〜約８、又は約２〜約７、
●粘度：約１〜約１０，０００ｍＰａ・ｓ又は約１〜約６，０００ｍＰａ・ｓ又は約１〜約２，０００ｍＰａ・ｓ（２３℃で測定）。
【００９２】
所望される場合、これらのパラメータは、実施例の項で概略を示す通りに決定することができる。溶液が水を含む溶液（水溶液）である場合、典型的には溶液のｐＨ値は０〜９の範囲にあり、これは強酸性〜弱塩基性である。
【００９３】
溶液のｐＨ値がこの範囲外にある場合、保存安定溶液を得ることは難しいであろう。特に、非着色剤のカチオンが溶液から沈殿し始めるであろう。溶液が錯化剤を含まない場合、酸性域のｐＨ値が典型的に好まれる。しかし、溶液が錯化剤を含む場合、ｐＨ値は弱酸性〜弱塩基性（例えば４〜９又は５〜８）の範囲にあってもよい。
【００９４】
溶液は典型的には、十分量の溶液がジルコニア物品の表面に塗布され得るだけでなく、ジルコニア物品の細孔へと移動できるように、適切な粘度を有する。粘度を上記の値に調整することは、溶液を多孔質ジルコニア物品の特定のセクション又は領域に更に正確に塗布できるという点から、有益であり得る。
【００９５】
溶液の粘度が高すぎる場合、溶液はジルコニア材料の細孔に十分に入り込めないであろう。一方、溶液の粘度が低すぎる場合、溶液が急速に細孔に移動しすぎて、物品全体に拡散するであろう。更なる実施形態では、溶液は透明である。
【００９６】
更なる実施形態では、溶媒及び着色イオンを含む溶液は、約３８０ｎｍ〜約７８０ｎｍの範囲の光の吸収を示す。これは、（例えば水とは対照的に）溶液が人の目に着色して見えることを意味する。
【００９７】
溶液は、１つ又は複数の着色イオンのための溶媒も含む。所望される場合、異なる溶媒の混合物を使用することができる。適切な溶媒としては、水、アルコール類（特に低沸点アルコール類、例えば沸点が約１００℃未満のアルコール類）、及びケトン類が挙げられる。溶媒は、使用される着色イオンを溶解することができなければならない。
【００９８】
溶液に含まれるカチオンを溶解させるために使用され得る溶媒の具体的な例としては、水、メタノール、エタノール、イソプロパノール、ｎ−プロパノール、ブタノール、アセトン、エチレングリコール、グリセロール、及びこれらの混合物が挙げられる。
【００９９】
典型的には、錯化剤は、少なくとも着色剤のカチオンを溶媒に溶解させるのに十分な量で、又はこれらのカチオンの沈殿を防ぐのに十分な量で、溶液中に存在している。
【０１００】
溶媒は典型的には、溶媒に含まれるか、又は加えられる構成成分を溶解させるのに十分な量で存在している。溶液は、鉄以外の少なくとも１つの着色剤を含む。着色剤は典型的には、溶液製造方法中に、カチオンとアニオンを含む塩として加えられる。
【０１０１】
溶液は以下の着色イオンのうちの１つのみを含み得る。Ｅｒ、Ｐｒ、Ｍｎ、若しくはＴｂのイオン又はこれらの組み合わせ：Ｅｒ及びＰｒ；Ｅｒ及びＭｎ；Ｅｒ及びＴｂ；Ｐｒ及びＭｎ；Ｐｒ及びＴｂ；Ｍｎ及びＴｂ；Ｅｒ、Ｐｒ及びＭｎ；Ｅｒ、Ｐｒ及びＴｂ；Ｅｒ、Ｍｎ及びＴｂ；Ｐｒ、Ｍｎ及びＴｂ、Ｅｒ、Ｐｒ、Ｍｎ及びＴｂ。
【０１０２】
プラセオジミウム及びテルビウムは、Ｆｅのような他の着色イオンよりも狭い吸収帯を有する。したがって、Ｐｒ、Ｔｂ又はこれらの混合物のいずれかを使用することにより、より高い蛍光収率を得ることができる。所望の蛍光色は青色又は青／緑色であるが、ジルコニアへの添加剤としてのプラセオジミウムは、更に、ただし時には望ましくないオレンジ色の蛍光を発する。
【０１０３】
テルビウムは、テルビウム自体の蛍光を発せず、したがって（例えばＢｉのように）蛍光剤によって生じる意図される蛍光色に影響しないため、テルビウムは時にはプラセオジミウムよりも好まれる。これらのカチオンに加え、本明細書本文で記載される溶液は、（１８列形式の）元素の周期表に列挙され、希土類元素（Ｃｅ、Ｎｄ、Ｓｍ、Ｅｕ、Ｇｄ、Ｄｙ、Ｈｏ、Ｔｍ、Ｙｂ及びＬｕを含む）、及び／又は希土類元素の亜族、及び／又は３、４、５、６、７、９、１０、１１族の遷移金属の塩に分類されるものから選択される着色剤を更に含んでもよいが、ただしこれらが材料の蛍光に悪影響を与えない場合に限る。所望の蛍光を無効にするか、又は歯の色でないサンプルにする元素又はイオンは、含有されるべきではない。
【０１０４】
使用できるアニオンとしては、ＯＡｃ−、ＮＯ３−、ＮＯ２−、ＣＯ３２−、ＨＣＯ３−、ＯＮＣ−、ＳＣＮ−、ＳＯ４２−、ＳＯ３２−、グルタレート（gluturate）、ラクテート、グルコネート、プロピオネート、ブチレート、グルクロネート、ベンゾエート、フェノレート、ハロゲンアニオン（フロリド、クロリド、ブロミド）及びこれらの組み合わせが挙げられる。本明細書本文で記載される溶液は、１つ又は複数の蛍光剤を含む。特に適切であることが判明した蛍光剤は、ビスマス（Ｂｉ）のイオンを含む。溶液は、１つ又は複数の錯化剤を更に含み得る。
【０１０５】
錯化剤の添加は、溶液の保存安定性を改善し、溶液に加えられる塩の溶解プロセスを加速し、及び／又は溶液中に溶解できる塩の量を増加させるために、有益であり得る。錯化剤は典型的に、溶液中に存在している金属イオンと錯体を形成することができる。形成される錯体は溶媒に可溶であるべきである。典型的には、形成される錯体は、水よりも溶媒によく溶ける。例えば、錯化剤は、着色剤中に含有されるイオンのモル量に関して、少なくとも化学量論比で使用できる。良好な結果は、着色剤のカチオンに対する錯化剤のモル比が約１以上又は約２以上又は約３以上の場合に達成できる。
【０１０６】
使用される錯化剤の量が少なすぎる場合、着色剤は完全に溶解しないことがある。使用される錯化剤の量が多すぎる場合、過剰の錯化剤自体が溶解せずに残ることがある。錯化剤は通常、溶液の別個の構成成分として添加される。しかし、錯化剤はまた、着色剤のアニオンの形態で添加され、又は存在してもよい。例としては、アセチルアセトネート、クラウンエーテル、クリプタンド、エチレンジアミントリアセテート及びその塩、エチレンジアミンテトラアセテート及びその塩、ニトリロトリアセテート及びその塩、クエン酸及びその塩、トリエチレンテトラミン、ポルフィン、ポリアクリレート、ポリアスパラゲート、酸性ペプチド、フタロシアニン、サリチレート、グリシネート、ラクテート、プロピレンジアミン、アスコルベート、シュウ酸及びその塩、並びにこれらの混合物が挙げられる。
【０１０７】
錯化配位子としてアニオン性基を有する錯化剤が好ましいであろう。少なくとも一部の錯化配位子はアニオン性であるべきである。純粋なアミン（例えば、ｐＨ値８〜１４のエチレンジアミン）のような非電荷錯化配位子（又は更にはカチオン性配位子）のみを有する錯化剤は、十分に安定な溶液を生じない場合がある。典型的には、錯化剤は、少なくとも着色剤のカチオンを溶媒に溶解させるのに十分な量で、又はこれらのカチオンの沈殿を防ぐのに十分な量で、着色溶液中に存在している。
【０１０８】
錯化剤は、組成物全体の量に関して、少なくとも約１重量％、又は少なくとも約５重量％、又は少なくとも約１０重量％の量で存在し得る。具体的な上限はないが、しかしながら、通常、使用される錯化剤の量は、着色溶液の全量に関して、約５０重量％又は約４０重量％又は約３０重量％の量を超えない。溶液は、１つ又は複数の増粘剤を更に含んでもよい。
【０１０９】
ある１つ又は複数の増粘剤は、以下の特性のうちの少なくとも１つを特徴とすることができる。
●粘度：約１〜約２０００ｍＰａ・ｓ又は約１００〜約１，５００ｍＰａ・ｓ（剪断速度５０ｓ−１で２３℃で測定）、
●（メタ）アクリレート基、エポキシ基、炭素−炭素不飽和基のような重合性基を含まない、
●Ｓ，Ｐのような元素を含まない。
【０１１０】
使用できる１つ又は複数の増粘剤としては、１つ又は複数のポリオール（ポリビニルアルコールを含む）、１つ又は複数のグリコールエーテル（例えばＰＥＧ  ２００、ＰＥＧ  ４００、ＰＥＧ  ６００、ジエチレングリコールメチルエーテル、ジエチレングリコールエチルエーテル）、１つ又は複数のジ−及びポリアルコール（１，２−プロパンジオール、１，３−プロパンジオール、グリセロール）、グリセロールエーテル、１つ又は複数の多糖類、キサンタンガム、メチルセルロース並びにこれらの組み合わせが挙げられる。
【０１１１】
使用できるポリエチレングリコールは、式（１）により表すことができる
Ｒ１Ｏ−（ＣＨ２−ＣＨ２−Ｏ）ｍ−Ｒ１                    （１）
式中、Ｒ１は、Ｈ、アシル、アルキル、アリール、アルキルアリール、ポリプロピルグリコール、ポリＴＨＦ、好ましくはＨ、アセチル、メチル、エチル、プロピル、ブチル、ヘキシル、オクチル、ノニル、デシル、ラウリル、トリデシル、ミリスチル、パルミチル、ステアリル、オレイル、アリル、フェニル、ｐ−アルキルフェニル、ポリプロピレングリコール、ポリＴＨＦであり、
ｍは、約２〜約１００，０００、好ましくは約１０〜約２０，０００、より好ましくは約２０〜約２，０００である。
【０１１２】
ポリエチレングリコールの平均分子量（Ｍｗ）は、約１００〜約５，０００，０００の範囲内、好ましくは約５００〜約１，０００，０００の範囲内、より好ましくは約１０００〜約１００，０００の範囲内にあるべきである。溶液は１つ又は複数のマーカー物質を含んでもよい。１つ又は複数のマーカー物質の添加は、使用中の溶液の可視性を向上するため、特に、溶液が無色透明である場合に、有益であり得る。
【０１１３】
したがって施術者は、ジルコニア物品の表面のどの部分に既に溶液が塗布されたか、またどの部分がまだ処理されておらず、処理されないまま残すべきかを、容易に判定することができる。一方、マーカー物質が有機物である場合、１つ又は複数のマーカー物質はその後の焼結工程中に燃焼するため、ジルコニア物品の結晶構造中には導入されない。使用できるマーカー物質の例としては、リボフラビン（Ｅ１０１）、ポンソー４Ｒ（Ｅ１２４）、グリーンＳ（Ｅ１４２）のような食品着色料が挙げられる。本明細書本文で記載される溶液は、１つ又は複数の添加剤を含み得る。
【０１１４】
着色溶液に添加できる添加剤としては、レドックス安定化剤（メトキシフェノールハイドロキノン、トパノールＡ、及びこれらの混合物など）、バッファ（アセテート又はアミノバッファ及びこれらの混合物など）、保存剤（ソルビン酸又は安息香酸及びこれらの混合物など）、並びにこれらの混合物が挙げられる。
【０１１５】
１つ又は複数の添加剤が存在する必要はないが、存在する場合、添加剤は典型的には、溶液に適用する際に、達成されるべき目的にとって有害でない量で存在する。
【０１１６】
一実施形態によると、溶液は、以下の構成成分のうち、少なくとも１つ又は全てを含まない。
●約０．１重量％を超える、又は約０．０５重量％を超える、又は約０．０３重量％を超える、又は約０．０１重量％を超える量のＦｅのイオン、
●約２時間を超えて保存すると、溶液から沈殿する固体粒子。
【０１１７】
したがって、本明細書本文で記載される溶液は、Ｆｅのイオンを本質的に含まないか、又は使用される原材料に存在し得る、やむを得ないごく微量のＦｅを含み得る。更に溶液は、典型的には、一度着色溶液がジルコニア物品の表面に塗布されると、ジルコニア物品の表面に残り得る、又は残るであろう固体粒子も含まない。したがって、本明細書本文で記載される溶液は、溶媒中の固体粒子の分散液ではなく、スラリーでもない。
【０１１８】
１つ又は複数の溶媒は、以下の量で存在し得る。
−下限：少なくとも約１５重量％又は少なくとも約２０重量％又は少なくとも約３０重量％、
−上限：最高約９９重量％又は最高約９５重量％又は最高約９０重量％、
−範囲：約１５重量％〜約９９重量％、又は約３０重量％〜約９０重量％。
【０１１９】
１つ又は複数の着色剤は、以下の量で存在し得る（イオンとして計算）。
−下限：少なくとも約０．０５重量％又は少なくとも約０．２重量％又は少なくとも約０．３重量％、
−上限：最高約１０重量％又は最高約８重量％又は最高約５重量％、
−範囲：約０．０５重量％〜約１０重量％、又は約０．３重量％〜約５重量％。
【０１２０】
１つ又は複数の蛍光剤は、以下の量で存在し得る（イオンとして計算）。
−下限：少なくとも約０．００５重量％又は少なくとも約０．０２重量％又は少なくとも約０．０５重量％、
−上限：最高約３重量％又は最高約２重量％又は最高約１重量％、
−範囲：約０．００５重量％〜約３重量％、又は約０．０５重量％〜約１重量％。
【０１２１】
１つ又は複数の錯化剤は、以下の量で存在し得る。
−下限：少なくとも約０．２重量％又は少なくとも約１重量％又は少なくとも約２重量％、
−上限：最高約３５重量％又は最高約２５重量％又は最高約１５重量％、
−範囲：約０．２重量％〜約３５重量％、又は約２重量％〜約１５重量％。
【０１２２】
１つ又は複数の増粘剤は、以下の量で存在し得る。
−下限：少なくとも約１重量％又は少なくとも約２重量％又は少なくとも約３重量％、
−上限：最高約２０重量％又は最高約１５重量％又は最高約１０重量％、
−範囲：約１重量％〜約２０重量％、又は約３重量％〜約１０重量％。
【０１２３】
１つ又は複数のマーキング剤は、以下の量で存在し得る。
−下限：少なくとも約０．００１重量％又は少なくとも約０．０１重量％又は少なくとも約０．１重量％、
−上限：最高約２重量％又は最高約１重量％又は最高約０．５重量％、
−範囲：約０．００１重量％〜約２重量％、又は約０．１重量％〜約０．５重量％。
【０１２４】
１つ又は複数の添加剤は、以下の量で存在し得る。
−下限：少なくとも約０．００１重量％又は少なくとも約０．０１重量％又は少なくとも約０．１重量％、
−上限：最高約５重量％又は最高約２重量％又は最高約１重量％、
−範囲：約０．００１重量％〜約５重量％、又は約０．１重量％〜約１重量％。
【０１２５】
別途定義されない限り、重量％は溶液全体の量に基づく。
【０１２６】
更に、別途定義されない限り、重量％は化学物質の重量で計算される。
【０１２７】
着色剤及び蛍光剤について与えられる重量％は、化学物質中に含まれる１つ又は複数の金属イオンの量に基づく。
【０１２８】
したがって、本明細書本文で記載される溶液中に含まれる構成成分は、以下の量で存在し得る。
−１つ又は複数の溶媒：約１５重量％〜約９９重量％、又は約３０重量％〜約９０重量％、
−１つ又は複数の着色剤：約０．０５重量％〜約１０重量％又は約０．５重量％〜約５重量％（金属イオンに対して算出）、
−１つ又は複数の蛍光剤：約０．００５重量％〜約３重量％又は約０．０５重量％〜約１重量％（金属イオンについて計算）、
−１つ又は複数の錯化剤：約０．２重量％〜約３５重量％、又は約２重量％〜約１５重量％、
−１つ又は複数の増粘剤：約１重量％〜約２０重量％、又は約３重量％〜約１０重量％、
−１つ又は複数のマーキング剤：約０．００１重量％〜約２重量％、又は約０．１重量％〜約０．５重量％、
−１つ又は複数の添加剤：約０．００１重量％〜約５重量％、又は約０．１重量％〜約１重量％。
【０１２９】
好ましい実施形態によると、本明細書本文で記載される溶液は、以下を含む。
−２０〜９５重量％の量の、溶媒としての水と、
−０．２〜８重量％の量の、Ｔｂ、Ｅｒ、Ｍｎ又はこれらの組み合わせのイオンから選択される金属イオンを含む１つ又は複数の着色剤（重量％は金属イオンに対して算出）と、
−０．０２〜２重量％の量の、Ｂｉイオンを含む蛍光剤（重量％は金属イオンに対して算出）と、を含み、
−溶液は、０．０５重量％を超える量のＦｅイオンを含まず、
−溶液は、０．１重量％を超える量のＤｙ、Ｎｄ、Ｓｍ、Ｅｕから選択されるイオンを含まず、
重量％は、溶液の重量についてであり、
−溶液は０〜９の範囲のｐＨ値を有し、
−溶液は、２３℃で１〜２，０００ｍＰａ・ｓの範囲の粘度を有する。
【０１３０】
溶液は、その構成成分の混合により製造できる。これは、室温で、又は加熱して、及び／又は撹拌しながら行うことができる。加熱及び／又は撹拌は、溶媒への着色剤の溶解プロセスを加速するために、有益であり得る。組成物は典型的には、着色剤のカチオンが完全に溶媒に溶解するまで撹拌される。所望される場合、（上述したような）添加物を加えることができる。望ましくない沈殿物は、濾過によって除去され得る。本発明はまた、パーツキットも対象とする。
【０１３１】
パーツキットは、以下のものを含むか、又は以下のものからなる。
●本明細書本文に記載される溶液であって、好ましくは本明細書本文に記載される装置に収容される溶液と、
●本明細書本文に記載される多孔質ジルコニア歯科用物品と、
●任意の塗布装置と、
●任意の使用説明書。
【０１３２】
本明細書本文に記載されるパーツキットに含むことのできる塗布装置の例としては、ブラシ、スポンジ、（中空）針、ペン、及び混合器が挙げられる。混合器の例としては、混合ウェル（wells）、トレイ、プレート、及びスライドが挙げられる。
【０１３３】
パーツキットは、施術者に、多孔質ジルコニア歯科用物品に対する溶液の塗布方法、及び所望される場合、任意に、着色したジルコニア歯科用物品を最終密度に焼結する方法を指示する使用説明書を含んでもよい。発明は、本明細書本文に記載される溶液を収容するリザーバと、開口部と、を含む装置も対象とする。装置は、容器、ボトル、又はフラスコの形状を有していてもよい。
【０１３４】
特定の実施形態によると、装置はペンの形状を有していてもよく、このペンは、ハウジング、ブラシチップ、取り外し可能なキャップ、及び本明細書本文に記載される溶液を保存するためのリザーバを有する。ブラシチップは、典型的にはハウジングの前端に取り付けられ、又は固定される。リザーバは、典型的にはハウジングの後端に固定され、又は取り付けられる。取り外し可能なキャップは、典型的には保管中にブラシチップを保護するために使用される。ペンの使用により、着色溶液の塗布を容易にでき、施術者が時間を節約するのに役立つであろう。
【０１３５】
現在、着色溶液は通常、ボトルで提供され、別個のブラシで、又は着色溶液中にセラミック全体を浸漬することにより、多孔質セラミックに塗布される。これは、しばしば大量の着色溶液の廃棄を伴う。ペンの使用により、着色溶液の廃棄物はほとんど生じないであろう。更に、キャップ付きのペンは、非使用時にペンが乾燥することを防ぐであろう。個々のペンに個々の溶液を供給することにより、１つ又は複数の多孔質歯科用セラミックの表面への組成物の塗布が、更に容易になり得る。今までは、通常１つのブラシのみが使用され、更なる溶液が塗布される前には、そのブラシを完全に洗浄しなければならない。
【０１３６】
しかし、１色につき１本のペンが提供される場合、塗布プロセス中の色の切り替えが、歯科技工士にとって、非常に簡単かつ更に手間を省くものでありながら、セラミック表面に異なる色を続けて塗布することで、この種の装置を使用して異なる色を混合することも可能である。リザーバの容積は、約１ｍＬ〜約１０ｍＬ、又は約２ｍＬ〜約５ｍＬの範囲にあってもよい。リザーバは取り外し可能であってもよく、又はペンのハウジングに固定されてもよい。
【０１３７】
一実施形態によると、リザーバは交換可能である。交換可能なリザーバは、カートリッジ又はビュレットの形状であってもよい。ブラシチップは、典型的には剛毛を含む。剛毛の材料は、人工又は天然材料から選択できる。人工材料としては、ポリアミド（ナイロン）、ポリエステル及びこれらの混合物が挙げられる。天然材料としては通常、異なる種類の動物の毛が挙げられる。ブラシチップも、取り外し可能又は交換可能であってもよい。
【０１３８】
ペンから延びるブラシチップの長さは、典型的には、約５〜約２０ｍｍ又は約８〜約１５ｍｍの範囲内にある。剛毛が短すぎる場合、歯科用修復物の内側への溶液の塗布は難しいことがある。一方、剛毛が長すぎる場合、ブラシ自体の取り扱いが、歯科用途には実用的でなくなることがある。ブラシチップの基部における厚さは、典型的には、約０．３〜約５ｍｍ又は約１〜約４ｍｍの範囲内にある。チップが広すぎる場合、歯科用修復物の内側への溶液の塗布は難しいことがある。一方、チップが狭すぎる場合、ブラシ自体の取り扱いが、歯科用途には実用的でなくなることがある。
【０１３９】
更に、ブラシチップの長さ及び厚さが低すぎるか又は高すぎる場合、適切に溶液を塗布することが難しいであろう。すなわち、溶液の塗布量が少なすぎるか、又は多すぎる。いずれも、正確に着色した歯科用セラミックを得る上で、有害となることがある。ブラシチップの形状は先細であり、所望される場合、圧力が加えられる際に扇形に広がるべきである。したがって、ブラシチップは、多少の柔軟性を有するべきである。これらの特性を有するブラシチップは、細い線を引くために、及び、より広い範囲に塗布するために使用できる。
【０１４０】
約８〜約１５ｍｍの長さの剛毛を含むブラシチップと、約２００ｍＰａ・ｓを超える、又は約５００ｍＰａ・ｓを超える粘度（２３℃で測定）の、本明細書本文に記載される溶液との組み合わせが有益であることが判明した。このような組み合わせにより、１つ又は複数の多孔質歯科用セラミックの表面への溶液の正確な塗布が容易になる。したがって、発明は、本明細書本文に記載される、溶液を含むペンも対象とする。
【０１４１】
一実施形態によると、溶液は、ジルコニア歯科用物品の表面の部分に選択的に塗布されるために使用される。すなわち、溶液は物品の表面の部分にのみ塗布され、表面全体には塗布されない。別の実施形態によると、溶液は、ジルコニア歯科用物品の表面全体に塗布されるために使用される。これは、例えば、ジルコニア物品を溶液中に完全に浸漬することにより達成できる。
【０１４２】
本発明は、ジルコニア歯科用物品を着色し、明るさを向上させる方法も対象とし、方法は、
●本明細書本文に記載される多孔質ジルコニア歯科用物品と本明細書本文に記載される着色溶液とを提供する工程と、
●多孔質ジルコニア物品に溶液を塗布する工程と、
●任意に、溶液が塗布された多孔質ジルコニア物品を乾燥させる工程と、
●多孔質ジルコニア物品を焼結して、少なくとも部分的に着色されたジルコニアセラミック歯科用物品を得る工程と、を含む。
【０１４３】
多孔質ジルコニア物品は、典型的には予備焼結段階にある。このような物品は、通常、開気孔を有するため、吸収体として記述できる。溶液を多孔質ジルコニア物品の表面に選択的に塗布することは、通常、例えばブラシを使用した塗布により達成される。しかし、溶液は、スポンジ、布、ブラシペンの使用又はスプレー、上記で詳細に記載される装置によっても塗布できる。ジルコニア物品は通常、室温（約２３℃）で約０．５〜約５分間、好ましくは約１〜約３分間にわたって、溶液で処理される。好ましくは、圧力は使用されない。
【０１４４】
溶液の物品内への浸透の深さは、約５ｍｍで十分であると考えられる。浸透の深さは以下のようにして測定することができる。
【０１４５】
一定量の着色剤（例えば、１００ｐｐｍのローダミンＢ）を含有する着色溶液で満たされた平坦なカップの中に、プラスチックメッシュ（メッシュサイズ５００μｍ）を配置する。直径＝約２４ｍｍ、高さ＝３０ｍｍのサイズを有する予備焼結されたセラミック（ＬＡＶＡ（商標）フレーム、３Ｍ  ＥＳＰＥ）の試験片をプラスチックメッシュ上に配置し、着色溶液に２分間にわたって、浸漬深さ５ｍｍで浸す。セラミックを溶液から取り出し、薄切りにする。切断端を仕上加工し、セラミック内への溶液の浸透を蛍光顕微鏡で分析する。添加された着色剤が、小さな境界領域（約２ｍｍ）においてだけでなく、浸漬深さの全範囲で検出できる場合には、溶液の浸透作用は施術者の必要性を満たすと考えられる。
【０１４６】
処理されたセラミック物品の乾燥は必要不可欠ではないが、焼成に必要とされる時間を短縮するため及び望ましくない不均質な色効果を防止するために、好ましいことがある。乾燥は、周囲条件下で数時間（約１〜約３時間）にわたって、表面上で物品を単に保存することにより、行うことができる。
【０１４７】
一実施形態によると、ジルコニア歯科用物品は、クラウン、ブリッジ、インレー、オンレー、ベニヤ、前装、コーピング、クラウン・ブリッジフレームワーク、インプラント、橋脚歯、歯科矯正装置（例えば、ブラケット、バッカルチューブ、クリート及びボタン）、歯科用ミルブランク、並びにこれらの一部の形状を有する。しかし、高沸点溶媒が使用される場合、乾燥の達成は難しいことがある。本明細書本文に記載される溶液及び多孔質ジルコニア物品は、モノリシックブロックから歯科用セラミック物品を製造するために、特に有用である。モノリシックジルコニアブロックから歯科用セラミック物品を製造するためには、歯科用器具における半透明性の必要性に対処しなければならず、半透明性は通常、蛍光性ベニヤ材料により満たされる。蛍光性ベニヤ材料は、モノリシックジルコニアを使用する際には不可能であるため、着色剤の存在下で高い蛍光強度を呈する溶液が更に望ましくなり得る。
【０１４８】
本発明はまた、本明細書本文に記載される方法によって得られる又は得たジルコニア物品を対象とする。このような物品は、典型的には、着色部を含むか又は完全に着色されること、及び焼結前に多孔質ジルコニア歯科用物品の細孔に移動した１つ又は複数の蛍光剤の存在により引き起こされる蛍光を示すことを特徴とする。焼結ジルコニア歯科用物品を得るための熱処理は、典型的には、次の条件下で行われる。
●温度：約９００〜約１５００℃又は約１０００〜約１４００℃又は約１１００〜約１３５０℃又は約１２００〜約１４００℃又は約１３００〜約１４００℃又は約１３２０℃〜約１４００℃又は約１３４０℃を超える、又は約１３５０℃を超える、
●雰囲気：空気又は不活性ガス（例えば、窒素、アルゴン）、
●圧力：周囲気圧、
●持続時間：材料の最終密度の約９５〜約１００％の密度に到達するまで。
【０１４９】
滞留時間（すなわち、物品がその温度で保持される間の時間）は、実際には重要ではない。滞留時間は０である場合もある。しかし、滞留時間は、約０〜約２４時間又は約０．１〜約５時間の範囲でもよい。所望される場合、本明細書本文に記載される溶液は、着色液（Ａ）を収容する収容部（receptacle）と、蛍光液（Ｂ）を収容する収容部と、を含むパーツのキットとして提供されてもよく、着色液（Ａ）は、溶媒と、Ｔｂ、Ｅｒ、Ｐｒ、Ｍｎ、及びこれらの組み合わせから選択されるイオンを含む着色剤と、を含み、蛍光液（Ｂ）は、溶媒と、Ｂｉのイオンを含む蛍光剤と、を含み、着色液（Ａ）及び蛍光液（Ｂ）の混合物は、混合物の重量の約０．０５重量％を超える量のＦｅイオンを含まない。溶媒は、上述の溶媒のいずれかであり得る。更に、液（Ａ）及び液（Ｂ）は、上述した他の任意の構成成分のいずれかを含み得る。加えて、キットは、所望される場合、使用説明書を含む上述した他の任意の構成要素のいずれかを含み得る。収容部は、液体を保存するために有用な、任意の形状を有し得る。有用な収容部としては、本明細書本文に記載される溶液を保存するための、上述した装置が挙げられ、これはブラシペンを含む。上述した液（Ａ）及び液（Ｂ）は、以下の通り使用できる。
【０１５０】
一実施形態によると、液（Ａ）及び液（Ｂ）は混合され、本明細書本文に記載される溶液となり、混合物として、多孔質歯科用セラミックの表面の少なくとも一部に塗布される。別の実施形態によると、最初の工程で、液（Ａ）が、処理すべき多孔質歯科用セラミックの表面に塗布される。更なる工程で、液（Ｂ）が、多孔質歯科用セラミックの表面のうち、少なくとも既に液（Ａ）で処理された部分に塗布される。
【０１５１】
別の実施形態によると、最初の工程で、液（Ｂ）が、処理すべき多孔質歯科用セラミックの表面に塗布される。更なる工程で、液（Ａ）が、多孔質歯科用セラミックの表面のうち、少なくとも既に液（Ｂ）で処理された部分に塗布される。本明細書本文に記載される溶液は、典型的には、生体組織又は構成要素において、毒性反応、有害反応若しくは免疫応答を生じさせ得る構成成分、又は特に焼結したセラミックにおいて、意図される目的の本発明による達成を危うくする添加剤を含有しない。したがって、例えば、歯の色ではない物品を最終的に（例えば焼結工程後に）もたらす量で加えられる構成成分又は添加剤は、通常、最終的な歯科用修復物には含まれない。典型的には、その物品を、当業者に既知であるＶｉｔａ（商標）カラーコードシステムからの色に割り当てることができる場合には、物品は歯の色に着色されている特徴を有する。
【０１５２】
溶液は典型的には、不溶性色素若しくは不溶性添加剤、又はシリカ（例えばＡｅｒｏｓｉｌ）等のような無機増粘剤も含まない。更に、可能な場合、溶液は、焼結プロセス中に、焼結装置にとって有害であり得る少量の成分を含むべきではないか、又は少量のみ含むべきである。更なる実施形態によると、溶液は、ガラス又はガラス／セラミック粒子を含まない。
【０１５３】
本明細書本文に記載される溶液で処理できるジルコニア材料の製造はまた、熱間静水圧圧縮成形工程（ＨＩＰ）の適用を一般に必要としない。本明細書中に引用される特許、特許文献、及び刊行物の完全な開示内容を、あたかもそれぞれが個々に援用されたのと同様にしてそれらの全容を援用するものである。以下の実施例は例示のために与えられるが、本発明の範囲を限定するものではない。
【実施例】
【０１５４】
指示がない限り、全ての割合及びパーセントは重量基準であり、全ての水は脱イオン水であり、全ての分子量は重量平均分子量である。更に、特に指示がない限り、全ての実験は、周囲条件（２３℃、１０１３ｍｂａｒ（０．１０１３ＭＰａ））下で行った。
【０１５５】
測定
イオン濃度
所望される場合、溶液中のイオンの濃度は、蛍光Ｘ線分光法（ＸＲＦ）により決定できるいくつかのＸＲＦ装置では、液体溶液中のイオン濃度を直接測定できる可能性があり、例えば日本の株式会社リガク製ＺＳＸ  ＰＲＩＭＵＳ  ＩＩなどがある。
【０１５６】
蛍光
蛍光特性は、下記のパーツを含む光学装置を使用して決定できる（狭い発光帯に特に適している）。波長４０９ｎｍ付近の光を照射する光源としてＧＣ  Ａｍｅｒｉｃａ  Ｇ−Ｌｉｇｈｔ、積分球、光導電体としてＴｏｐｓｅｎｓｏｒ  Ｓｙｓｔｅｍｓの光ファイバ、及びＡ／Ｄコンバータ。ディスク形状（直径＞１０ｍｍ、厚さ１．０ｍｍ）を有するサンプルを使用して、積分球の開口部を覆うことができる。励起放射線（excitation radiation）（紫光）によってサンプルを透視する間に、サンプルの発光スペクトルを測定することができる。より短波長の励起放射線も、蛍光測定に適する。
【０１５７】
別の選択肢は、サンプルのレミッションスペクトルを、例えば分光光度計（例えば、Ｃｏｌｏｕｒ  ｉ７、Ｘ−Ｒｉｔｅ）で測定することである。典型的に、２つの測定が行われる。例えば、ＵＶ域を含むＤ６５光源の照射を使用する１つのレミッションスペクトルと、例えば、ＵＶ域を除くＤ６５光源を照射する１つのレミッションスペクトルと、である。その後、両方のスペクトルを互いに差し引くと、得られた曲線が蛍光効果を示す。４１０ｎｍ〜５４０ｎｍの領域は、蛍光の領域として規定されるのに対し、５５０ｎｍ〜７１０ｎｍの領域は、バックグラウンドとして規定される。バックグラウンド領域の信号強度を、蛍光領域の信号強度から差し引き、相対蛍光強度を得る。この測定方法の選択により、サンプルについての色情報（すなわち、Ｌ＊ａ＊ｂ＊値）も得られるため、この方法の選択が好ましいことがある。
【０１５８】
あるいは、例えば薄層クロマトグラフィー板の検査に使用されるＵＶ光の箱の中に、サンプルを置いてもよい。所望される場合、蛍光は、黒色の背景に対し、サンプルの発光として人の目によって検出できる。
【０１５９】
ｐＨ値
所望される場合、ｐＨ値の測定は、当業者により既知の手段で行うことができる。例えば、メトローム（Metrohm）（商標）８２６のような装置又はｐＨ試験紙を使用できる。
【０１６０】
粘度
所望される場合、粘度の測定は、以下の通り行うことができる。粘度計ＭＣＲ３００（Ａｎｔｏｎ  Ｐａａｒ  Ｃｏｍｐ．製）を使用される。組成物の一部を、温度２３℃で、直径８ｍｍ、間隙１ｍｍの２つのステンレスディスクの間に置く。間隙を組成物で完全に満たす。過剰の組成物を除去する。回転ディスク間の剪断速度ｄ（ｇａｍｍａ）／ｄｔを５０ｓ−１の一定に設定する。組成物の剪断方法の開始から５００秒後に測定を行う。
【０１６１】
Ｎ２収着等温線、ＢＥＴ表面積、細孔体積、平均連結孔径の測定方法
所望される場合、上記の特性は、以下の通り求めることができる。
【０１６２】
試料に対し、ＱＵＡＮＴＡＣＨＲＯＭＥ  ＡＵＴＯＳＯＲＢ−１  ＢＥＴ解析器（Ｑｕａｎｔａｃｈｒｏｍｅ  Ｉｎｓｔｒｕｍｅｎｔｓ（Ｂｏｙｎｔｏｎ  Ｂｅａｃｈ，ＦＬ））又はＢＥＬＳＯＲＰ−ｍｉｎｉ（ＢＥＬ  Ｊａｐａｎ  Ｉｎｃ．，大阪、日本）による測定を行う。試料を計量し、２００℃で２日間脱気した後、適切な回数及び分布の測定点でＮ２吸脱着工程を行う（例えば、１×１０６〜１のＰ／Ｐ０範囲で５５回の吸着点及び２０回の脱着点を設定し、Ｐ／Ｐ０を０．０５に戻すと、完全な等温線が得られる）。比表面積Ｓを、ＢＥＴ法により算定する（計算に関する詳細は、Ａｕｔｏｓｏｒｂ−１操作説明書第１．５１  ＩＶ版、Ｔｈｅｏｒｙ  ａｎｄ  Ｄｉｓｃｕｓｓｉｏｎ、Ｑｕａｎｔａｃｈｒｏｍｅ  Ｉｎｓｔｒｕｍｅｎｔｓ，Ｉｎｃ．を参照）。総細孔体積Ｖｌｉｑは、細孔が次に液体吸着剤により充填されるものと仮定することにより、１に近い相対圧（Ｐ／Ｐ０は１に最も近い）で吸着された蒸気量に由来するものである（算出法の詳細についてはＡｕｔｏｓｏｒｂ−１  Ｏｐｅｒａｔｉｎｇ  Ｍａｎｕａｌ  Ｖｅｒ．１．５１  ＩＶ．Ｔｈｅｏｒｙ  ａｎｄ  Ｄｉｓｃｕｓｓｉｏｎ，Ｑｕａｎｔａｃｈｒｏｍｅ  Ｉｎｓｔｒｕｍｅｎｔｓ，Ｉｎｃ．を参照）。平均孔径（ｄ）は、表面積（Ｓ）及び総細孔体積（Ｖｌｉｑ）から算定される。
【０１６３】
【数１】
0006360146.tif 000002
【０１６４】
平均粒度
所望される場合、平均粒度は、直線切片分析を用いて決定することができる。７０，０００倍の倍率を有するＦＥＳＥＭ顕微鏡写真が、粒度測定に使用される。焼結本体の異なる区域から撮られた３枚又は４枚の顕微鏡写真を、各試料について使用する。各顕微鏡写真の高さに対してほぼ等しい間隔で離れて配置される１０本の水平線を引く。各直線上で観察した結晶粒界切片の数を計測し、これを用いて切片間の平均距離を算定する。各直線についての平均距離に１．５６を乗じて粒度を決定し、この値を、各試料の全ての顕微鏡写真の全ての直線にわたって平均する。
【０１６５】
密度
所望される場合、焼結された材料の密度は、アルキメデス技法により測定することができる。この測定は、密度測定キット（Ｍｅｔｔｌｅｒ  Ｉｎｓｔｒｕｍｅｎｔ  Ｃｏｒｐ．から「ＭＥ  ３３３６０」の名称）を用いて、精密天びん（Ｍｅｔｔｌｅｒ  Ｉｎｓｔｒｕｍｅｎｔ  Ｃｏｒｐ．，Ｈｉｇｈｔｓｔｏｗｎ，ＮＪから「ＡＥ  １６０」の名称）上で行われる。この手法で、まずは試料を空気中で計量し（Ａ）、次に水に浸漬する（Ｂ）。水を蒸留し、脱イオン化させる。湿潤剤（Ｄｏｗ  Ｃｈｅｍｉｃａｌ  Ｃｏ．，Ｄａｎｂｕｒｙ，ＣＴから商品名「ＴＥＲＧＩＴＯＬ−ＴＭＮ−６」として入手）の１滴を水２５０ｍＬに加える。密度は、式ρ＝（Ａ／（Ａ−Ｂ））ρ０を用いて算出される（式中、ρ０は水の密度である）。相対密度は、材料の理論密度（ρｔ）を参照することにより、算出することができる（ρｒｅｌ＝（ρ／ρｔ）１００）。
【０１６６】
ビッカース硬度
所望される場合、ビッカース硬度は、ＩＳＯ  ８４３−４に従い、下記の修正を行って測定することができる。サンプルの表面を、炭化ケイ素研磨紙（Ｐ４００及びＰ１２００）を使用して研磨する。試験荷重を、試料の硬度レベルに調整する。使用された試験荷重は、０．２ｋｇ〜２ｋｇであり、それぞれの凹部に１５秒間適用された。最小限１０個の凹部を測定して、平均ビッカース硬度を決定する。試験は、硬度計Ｌｅｃｏ  Ｍ−４００−Ｇ（Ｌｅｃｏ  Ｉｎｓｔｒｕｍｅｎｔｅ  ＧｍｂＨ）で実施することができる。
【０１６７】
２軸曲げ強度
所望される場合、２軸曲げ強度は、ＩＳＯ  ６８７２（２００８）に従い、下記の修正を行って測定することができる。乾式カットソーを使用してサンプルを切り、厚さ１〜２ｍｍのウェハを作成する。サンプルの直径は１２〜２０ｍｍであるべきである。各ウェハを、支持体直径１４ｍｍの３つの鋼球の支持体の中心に置く。ウェハと接するパンチ直径は３．６ｍｍである。毎分０．１ｍｍの速度で、パンチをウェハに押し付ける。最小限６個のサンプルが測定され、平均強度を決定する。この試験は、Ｉｎｓｔｒｏｎ  ５５６６汎用試験機（Ｉｎｓｔｒｏｎ  Ｄｅｕｔｓｃｈｌａｎｄ  ＧｍｂＨ）で実施することができる。
使用材料
【０１６８】
【表１】
0006360146.tif 000003
【０１６９】
本明細書本文で記載された溶液を、２つの異なる種類のジルコニア材料、すなわち市販のジルコニア材料及び予備焼結エアロゲルに基づくジルコニア材料で試験した。
【０１７０】
一般的手順−ジルコニアエアロゲルサンプルの調製
ジルコニアエアロゲルサンプルを、２０１２年１２月１２日出願の欧州特許出願番号第ＥＰ１２１９６６３３．７号明細書の実施例の項（３８〜４２頁）に記載されるように調製した。
【０１７１】
ＺｒＯ２（８８ｍｏｌ％）／Ｙ２Ｏ３（１２ｍｏｌ％）ゾル（ゾルＣ１）
ゾルの組成は、無機酸化物のモルパーセントで報告される。ゾルＣ１を以下の通り調製した。（他の全てのゾルを、同様の方法で、同様の設備で調製した。）
【０１７２】
水熱反応器を、ステンレス・スチールを編み込んだ平滑管ホース（０．６４ｃｍの内径、０．１７ｃｍの肉厚、商品名「Ｄｕｐｏｎｔ  Ｔ６２  ＣＨＥＭＦＬＵＯＲ  ＰＴＦＥ」でＳａｉｎｔ−Ｇｏｂａｉｎ  Ｐｅｒｆｏｒｍａｎｃｅ  Ｐｌａｓｔｉｃｓ，Ｂｅａｖｅｒｔｏｎ，ＭＩから入手）から調製した。この管を、所望の温度に加熱されたピーナッツオイル浴中に浸した。リアクター管の後に、ステンレス・スチールを編み込んだ平滑管ホース（「Ｄｕｐｏｎｔ  Ｔ６２  ＣＨＥＭＦＬＵＯＲ  ＰＴＦＥ」、０．６４ｃｍの内径、０．１７ｃｍの肉厚）の追加の３メートルのコイルに、０．６４ｃｍの直径及び０．０８９ｃｍの肉厚を有する０．６４ｃｍのステンレス・スチールの３メートルの管をつなぎ、これを氷水浴中に浸して、材料を冷却し、背圧調整弁を使用して、２．７６ＭＰａの出口圧を維持した。
【０１７３】
酢酸ジルコニウム溶液（２．０００グラム）を脱イオン水（２２０５．３グラム）と合わせることにより、前駆体溶液を調製した。酢酸イットリウム（３２７．８グラム）を、完全に溶解するまで、混合しながら加えた。得られた溶液の固体含量を重量測定で測定すると（１２０℃／時、強制空気オーブン）、２２．１６重量％であった。脱イオン水（７１８グラム）を加え、最終濃度を１９重量％に調整した。この手順を３回繰り返し、合計で約１５．１１５グラムの前駆体材料を得た。得られた溶液を、水熱反応器を通して１１．４８ｍＬ／分の速度で送り込んだ。温度は２２５℃であり、平均滞留時間は４２分であった。透明感のある安定なジルコニアゾルが得られた。
【０１７４】
表２は、ゾルＣ１と同様な方法で製造された他のゾルについて、調製された組成及び使用したプロセス条件の概要である。
【０１７５】
【表２】
0006360146.tif 000004
【０１７６】
ゾル濃度及びダイアフィルトレーション
得られたゾルをまず初めに、膜カートリッジ（商品名「Ｍ２１Ｓ−１００−０１Ｐ」の商品名でＳｐｅｃｔｒｕｍ  Ｌａｂｏｒａｔｏｒｉｅｓ  Ｉｎｃ．，Ｒａｎｃｈｏ  Ｄｏｍｉｎｇｕｅｚ，ＣＡから入手）を使用して、ダイアフィルトレーションを介して、次いで、同じ膜カートリッジを使用して、定容ダイアフィルトレーションを介して濃縮した（２０〜３５重量％の固形物）。次いで、得られたゾルを、ロータリーエバポレーションを介して更に濃縮した。
【０１７７】
ゲルの調製
Ｔ及びＣゾルを混合して所望の酸化物組成を得て、ダイアフィルトレーション、蒸留又はこれらの組み合わせを介して酸化物、酢酸及び溶媒組成を調整することによって、ゲルを調製した。ゾルを更に混合することが必要でないように、１つの所望の酸化物組成でゾルＳ１を調製した。酢酸及び溶媒組成のみを、ダイアフィルトレーション、蒸留又はこれらの組み合わせを介して調整した。
【０１７８】
アクリル酸、２−ヒドロキシエチルメタクリレート（ＨＥＭＡ）及び反応開始剤を加え、このゾルを成形型に配置し、５０℃で４時間にわたって熱硬化させた。典型的な手順は、以下のＧ１について示されている。全てのゲルの組成が、表３に示されている（溶媒は、水及びエタノールからなる）。
【０１７９】
実施例Ｇ１
ゾルＣ１（上記記載の通りに調製され、ダイアフィルトレーションされ、濃縮されたもの、３０．４重量％の酸化物及び３．０２重量％の酢酸）の試料１４１．１ｇ及びゾルＴ１（上記記載の通りに調製され、ダイアフィルトレーションされ、濃縮されたもの、４４．２重量％の酸化物及び２．３０重量％の酢酸）の４００ｇを、１０００ｍＬのＲＢフラスコ中に充填した。水（１３３．３ｇ）を、ロータリーエバポレーションを介して取り除き、粘稠ないくらか乾燥した材料を得た。エタノール（１２１．２ｇ）、アクリル酸（２３．１３ｇ）、ＨＥＭＡ（１１．８ｇ）を、このフラスコに加えた。内容物を一晩撹拌し、半透明なゾル流体を得た。２，２’−アゾビス（２−メチルブチロニトリル）（「ＶＡＺＯ  ６７」）（１．２ｇ）を加え、溶解するまで撹拌した。次にフラスコの中身をＮ２ガスで２１分間パージした。サンプル（半透明かつ低粘度）を円筒形の容器（直径２９ｍｍ）に充填した。各容器は、容積が約１８ｍＬであり、それぞれを両端で密封した（頂部と液体との間にごくわずかなエアギャップだけが残った）。試料を約１時間静置して、次いでオーブン内で硬化させた（５０℃、４時間）。これにより、清澄な半透明の青色ゲルを得た。ゲルを容器から取り出し、４７３ｍＬの広口瓶内に配置した（１つの瓶当たり３つのゲル）。瓶をエタノール（２７５ｇ、変性エタノール）で満たした。試料を２４時間浸漬し、次いでエタノールを新しいエタノールで交換した。試料を２４時間浸漬し、次いで、このエタノールを３バッチ目の新しいエタノールで交換した。超臨界抽出が行われるまで試料を浸漬させた。上記操作は、ゲルが空気に曝される期間を最小限に抑えながら行った。
【０１８０】
表３は、実施例Ｇ１と同様な方法で製造された他のゲルについて使用したゲル製造条件の概要である。
【０１８１】
【表３】
0006360146.tif 000005
【０１８２】
抽出方法
ゲルを超臨界抽出器に充填した。湿ったＺｒＯ２系ゲルを、エタノール浴から別々に取り出し、秤量し、小さいキャンバスパウチの内部に個々に配置し、次いで別のエタノール浴で一時的に保管した後、１０Ｌの抽出器容器に充填した。ゲルを抽出するために、約３５００ｍＬの２００プルーフのエタノールを、実験室スケールの超臨界流体抽出器ユニットの１０Ｌの抽出器に加えた。湿潤ジルコニア系ゲルを入れたキャンバスバッグを、エタノール浴から１０Ｌ抽出器に移し、ジャケットを取り付けた抽出容器内で液体エタノールに湿潤ゲルを完全に浸漬させて、６０℃で加熱及び維持した。抽出容器の蓋を定位置で密封した後に、冷却したピストンポンプ（設定点：−１２．５℃）によって、液体二酸化炭素を、ＣＯ２を６０℃に加熱する熱交換器を通して、１０Ｌの抽出容器に、内圧が１１．０ＭＰａに達するまで送り込んだ。これらの条件において、二酸化炭素は超臨界状態にある。１１ＭＰａ及び６０℃の抽出器の動作条件が一旦満たされたら、ＰＩＤ制御ニードルバルブの開閉によって抽出器容器内部の圧力を調節し、抽出器の溶出液を多孔質の３１６Ｌステンレススチールフリット（Ｍｏｄｅｌ  ＃  １１００Ｓ−５，４８０  ＤＩＡ−０６２−１０−ＡとしてＭｏｔｔ  Ｃｏｒｐｏｒａｔｉｏｎから入手）の中に通過させ、次いで、熱交換器を通して溶出液を３０℃に冷却し、最終的に、室温及び５．５ＭＰａ未満の圧力で維持された５−Ｌサイクロンセパレータ容器に送り、ここで、リサイクル及び再利用のために、抽出サイクル全体を通して抽出エタノール及び気相のＣＯ２を分離、回収した。超臨界二酸化炭素（ｓｃＣＯ２）は、動作条件が達成された時点から７時間にわたって、１０Ｌ抽出器容器を通じて連続的に送り込まれた。７時間の抽出サイクルの後に、抽出器容器を、６０℃で１６時間にわたってサイクロンセパレータにベントして、１１ＭＰａから大気圧にした後、蓋を開けて、エアロゲルを収容する乾燥したキャンバスパウチを取り出した。キャンバスパウチから乾燥エアロゲルを取り出し、計量し、ティッシュペーパーを詰めた２３７ｍＬガラス瓶に入れ保管した。
【０１８３】
焼損／脱結合剤方法
上記の抽出されたエアロゲルサンプルを密閉容器から取り出し、円柱状の酸化アルミニウムで覆われた酸化アルミニウムプレート上に載せて、チャンバ炉（「Ｎａｂｅｒｔｈｅｒｍ  ６０リットル」）内で次のスケジュールに従って空気中で燃焼させた。ｉ−速度１８℃／時で２０℃から２２０℃まで加熱、ｉｉ−速度１℃／時で２２０℃から２４４℃まで加熱、ｉｉｉ−速度６℃／時で２４４℃から４００℃まで加熱、ｉｖ−速度６０℃／時で４００℃から９００℃まで加熱、ｖ−９００℃で２時間保持、及びｖｉ−速度６００℃／時で９００℃から２０℃まで冷却。焼損方法後に、試料はクラックを含まなかった。
【０１８４】
予備焼結方法
脱脂したディスクを、酸化アルミニウムプレート上に設置し、チャンバ炉（「Ｎａｂｅｒｔｈｅｒｍ  １リットル」）内で次のスケジュールに従って燃焼させた。ｉ−１０℃／分の速度で２０℃から９００℃まで加熱、ｉｉ−２℃／分の速度で９００℃から１０２０℃まで加熱、ｉｉｉ−１０２０℃で２時間保持、及びｉｖ−１時間以内に１０２０℃から６００℃まで冷却。予備焼結工程は、炉が室温まで冷却された時点で終了した。ジルコニアエアロゲルブロックをディスク状（直径：１３ｍｍ、高さ：１．５ｍｍ）に切り出した。
【０１８５】
一般的手順−溶液の調製
１２．００ｇの酢酸ビスマス及び１１．１６ｇのＥＤＴＡジアンモニウムを、１２０．００ｇの脱イオン水に溶解し、溶液（Ａ）を調製した。溶液（Ａ）を、下記に概略を示す追加の構成成分と混合した。
【０１８６】
参照例１（全蛍光）
８．６０ｇの脱イオン水、０．８０ｇのＰＥＧ  ３５０００、及び０．６０ｇの溶液（Ａ）を含む組成物（Ｉ）を調製した。予備焼結したジルコニアエアロゲルのディスクに、組成物（Ｉ）を２分間浸透させた後、３時間放置して乾燥させた。乾燥させたディスクを１３００℃で２時間焼結させた。
【０１８７】
参照例２（無蛍光）
予備焼結した、着色していないジルコニアエアロゲルのディスクを、１３００℃で２時間焼結させた。
【０１８８】
本発明の実施例１
８．４４ｇの脱イオン水、０．８０ｇのＰＥＧ  ３５０００、０．０６ｇの酢酸テルビウム水和物、０．１０のクエン酸トリアンモニウム、及び０．６０ｇの溶液（Ａ）を含む組成物（ＩＩ）を調製した。予備焼結したジルコニアエアロゲルのディスクに、組成物（ＩＩ）を２分間浸透させた後、３時間放置して乾燥させた。乾燥させたディスクを１３００℃で２時間焼結させ、得られたセラミックの蛍光を、ＵＶ光の下で他の全てのサンプルについて確認した。
【０１８９】
本発明の実施例２
８．４５ｇの脱イオン水、０．８０ｇのＰＥＧ  ３５０００、０．０５ｇの酢酸プラセオジミウム水和物、０．１０のクエン酸トリアンモニウム、及び０．６０ｇの溶液（Ａ）を含む組成物（ＩＩＩ）を調製した。予備焼結したジルコニアエアロゲルのディスクに、組成物（ＩＩＩ）を２分間浸透させた後、３時間放置して乾燥させた。乾燥させたディスクを１３００℃で２時間焼結させ、得られたセラミックの蛍光を、ＵＶ光の下で他の全てのサンプルについて確認した。
【０１９０】
比較例１
８．５６ｇの脱イオン水、０．８０ｇのＰＥＧ  ３５０００、０．０４ｇのクエン酸鉄アンモニウム、及び０．６０ｇの溶液（Ａ）を含む組成物（ＩＶ）を調製した。予備焼結したジルコニアエアロゲルのディスクに、この組成物を２分間浸透させた後、３時間放置して乾燥させた。乾燥させたディスクを１３００℃で２時間焼結させ、得られたセラミックの蛍光を、ＵＶ光の下で他の全てのサンプルについて確認した。
【０１９１】
分析
調製したサンプルを、その蛍光特性について分析した。
【０１９２】
結果
視覚的印象
参照例１：強い青色蛍光
参照例２：白色サンプル上のＵＶランプの可視波長からの紫色の反射
本発明の実施例１：目で見える緑色蛍光
本発明の実施例２：目で見えるオレンジ色蛍光
比較例：目で見える蛍光又は反射なし、サンプルは暗く見える
【０１９３】
測定
【０１９４】
【表４】
0006360146.tif 000006
【０１９５】
市販のジルコニア材料
一般的手順−溶液の調製
１２０．００ｇの脱イオン水、１２．００ｇの酢酸ビスマス、及び１１．１６ｇのＥＤＴＡジアンモニウムを使用して、蛍光液を調製した。
【０１９６】
一般的手順−歯科用物品の調製
市販のＬａｖａ（商標）Ｐｌｕｓジルコニア材料（３Ｍ  ＥＳＰＥ）を使用して、着色されるべきサンプルを調製した。Ｌａｖａ（商標）Ｐｌｕｓジルコニア材料をブランクホルダから取り外し、ディスク状（直径：１２ｍｍ、高さ：２ｍｍ）に切り出した。
【０１９７】
参照サンプル１（全蛍光）
８．６０ｇの脱イオン水、０．８０ｇのＰＥＧ３５０００、及び０．６０ｇの蛍光液を含む組成物（Ｖ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０１９８】
参照サンプル２（無蛍光）
予備焼結した、着色していないＬａｖａ（商標）Ｐｌｕｓジルコニア（３Ｍ  ＥＳＰＥ）のディスクを、１４５０℃で２時間焼結させた。
【０１９９】
本発明の実施例１
８．４４ｇの脱イオン水、０．８０ｇのＰＥＧ３５０００、０．０６ｇの酢酸テルビウム水和物、０．１０のクエン酸トリアンモニウム、及び０．６０ｇの蛍光液を含む組成物（ＶＩ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０２００】
本発明の実施例２
８．４５ｇの脱イオン水、０．８０ｇのＰＥＧ３５０００、０．０５ｇの酢酸プラセオジミウム水和物、０．１０のクエン酸トリアンモニウム、及び０．６０ｇの蛍光液を含む組成物（ＶＩＩ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０２０１】
比較例１
８．５６ｇの脱イオン水、０．８０ｇのＰＥＧ３５０００、０．０４ｇのクエン酸鉄アンモニウム、及び０．６０ｇの蛍光液を含む組成物（ＶＩＩＩ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０２０２】
比較例２
９．０４ｇの脱イオン水、０．８０ｇのＰＥＧ３５０００、０．０６ｇの酢酸テルビウム水和物、及び０．１０のクエン酸トリアンモニウムを含み、蛍光液を含まない組成物（ＩＸ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０２０３】
比較例３
９．０５ｇの脱イオン水、０．８０ｇのＰＥＧ３５０００、０．０５ｇの酢酸プラセオジミウム水和物、及び０．１０のクエン酸トリアンモニウムを含み、蛍光液を含まない組成物（Ｘ）を調製した。予備焼結したＬａｖａ（商標）Ｐｌｕｓジルコニア（３Ｍ  ＥＳＰＥ）のディスクに、この組成物を２分間浸透させた後、３時間放置して乾燥させた。乾燥させたディスクを１４５０℃で２時間焼結させた。
【０２０４】
結果
視覚的印象
参照例１：強い青色蛍光
参照例２：白色サンプル上のＵＶランプの可視波長からの紫色の反射
本発明の実施例１：目で見える緑色蛍光
本発明の実施例２：目で見えるオレンジ色蛍光
比較例１：蛍光はなく、目で見える反射もほとんどなく、サンプルは暗く見える
比較例２：蛍光はなく、目で見える反射もほとんどなく、サンプルは暗く見える
本発明の実施例３：目で見えるオレンジ色蛍光
【０２０５】
測定
【０２０６】
【表５】
0006360146.tif 000007
【０２０７】
サンプル溶液中の金属イオン濃度は、２つの本発明の実施例の溶液及び比較例の溶液で、（ｍｏｌ／Ｌに基づき）同じになるように計算された。
【０２０８】
Ｔｂ又はＰｒイオン含有溶液で着色されたジルコニアサンプルの蛍光は、鉄イオン含有溶液で着色されたジルコニアサンプルの蛍光よりも、明らかに強かった。したがって、（時には暗い歯の色になるとき、すなわちｂ＊値が高くなるときでも、）Ｔｂ又はＰｒイオンを黄色の着色剤として使用すると、より強い蛍光を保持できた。